РУЧНОЕ ПОДЪЕМНОЕ ПОДВЕСНОЕ ПРИСПОСОБЛЕНИЕ
MANUAL LIFTING HANGING DEVICE

ОБЛАСТЬ ТЕХНИКИ, К КОТОРОЙ ОТНОСИТСЯ ИЗОБРЕТЕНИЕ
Настоящее изобретение относится к подъемным устройствам, в частности относится к ручному подъемному подвесному приспособлению.
ПРЕДПОСЫЛКИ СОЗДАНИЯ ИЗОБРЕТЕНИЯ
Подъемные подвески всегда применялись для транспортировки пациентов или людей с ограниченными возможностями. При применении подъемных подвесок важным вопросом является предотвращение несчастного случая и перекрестного заражения между пациентами. Подъемная подвеска предшествующего уровня техники, изготовленная из тканых материалов, имеет сложную и необоснованную конструкцию, что, таким образом, повышает стоимость изделия.
Подъемные подвески должны повторно использоваться из-за проблемы стоимости, легко приводя к перекрестному заражению. В процессе стирки подвесок, изготовленных из тканых материалов, невозможно убить все организмы, которые могут привести к инфекции, особенно при стирке при температуре, которую могут выдержать подвески. Если тканые подвески стирают или сушат при температуре выше, чем подвески могут выдержать, чтобы убить вообще все инфекционные организмы, подвески придут в негодность. Подвески также могут быть потеряны или прийти в негодность при их транспортировке между местом использования и местом стирки, поэтому необходимо подготовить достаточное количество запасных подвесок для предоставления пациентам, когда некоторые подвески стирают или перевозят. Основываясь на побочных эффектах, возникающих в результате вышеперечисленного, подвески запрещены в некоторых больницах. Снижение стоимости подъемных подвесок будет целесообразным в отношении предложения подъемных подвесок одноразового или ограниченного применения, обеспечивающих решение проблемы перекрестного заражения между пациентами. Таким образом, разработка подъемной подвески с обоснованной конструкцией и низкой стоимостью в настоящее время является неотложной проблемой.
СУЩНОСТЬ ИЗОБРЕТЕНИЯ
Целью настоящего изобретения является создание ручного подъемного подвесного приспособления, предназначенного для устранения вышеуказанных недостатков обычных подъемных подвесок, имеющих сложную конструкцию и высокую стоимость.
Технические решения в соответствии с настоящим изобретением для решения технических проблем заключаются в следующем: предлагается ручное подъемное подвесное приспособление, которое содержит следующие части, изготовленные из ткани:
нижнюю опорную часть, используемую для поддержки ягодиц и ног пациента;
заднюю опорную часть, используемую для поддержки спины пациента, соединенную с нижней опорной частью под наклоном;
левую ограничивающую часть и правую ограничивающую часть, которые используются для удерживания пациента с левой стороны и правой стороны соответственно, левая ограничивающая часть и правая ограничивающая часть соединены с нижней опорной частью и задней опорной частью, и в то же время по меньшей мере две подъемные ручки предусмотрены на каждой из левой ограничивающей части и правой ограничивающей части.
В ручном подъемном подвесном приспособлении ткань может представлять собой тканый материал или нетканый материал.
В ручном подъемном подвесном приспособлении края нижней опорной части, задней опорной части, левой ограничивающей части и правой ограничивающей части набивают и/или укрепляют и сшивают в одно целое.
В ручном подъемном подвесном приспособлении нижнюю опорную часть и заднюю опорную часть выкраивают с обеспечением соответствия форме тела человека и оснащают складками.
В ручном подъемном подвесном приспособлении ткань снабжена меткой.
В ручном подъемном подвесном приспособлении ткань изготовлена из одного или нескольких слоев тканой или нетканой пленки.
В ручном подъемном подвесном приспособлении воздухопроницаемая небиоразлагаемая или биоразлагаемая пленка приклеивается к одной или обеим сторонам ткани ручного подъемного подвесного приспособления.
В ручном подъемном подвесном приспособлении ткань изготовлена из небиоразлагаемых материалов, содержащих РР, РЕ, PET или РА.
В ручном подъемном подвесном приспособлении ткань изготовлена из биоразлагаемых материалов, содержащих PLA, РНА, РНА, РВАТ, PBS, РНВ или смеси некоторых из них.
В ручном подъемном подвесном приспособлении ткань изготовлена из термоскрепленных случайным образом ориентированных небиоразлагаемых или биоразлагаемых волокон.
В ручном подъемном подвесном приспособлении ткань изготовлена из полотен из непрерывной нити или штапельного волокна посредством водоструйного скрепления или иглопробивания.
В ручном подъемном подвесном приспособлении ткань изготовлена из полотен из непрерывных нитей или штапельных волокон, скрепленных посредством небиоразлагаемых или биоразлагаемых химических веществ, содержащих латексные связующие вещества или адгезивы.
Также предлагается способ профилактики перекрестного заражения между поднимаемыми пациентами, согласно которому каждый пациент имеет собственное специально выделенное ему/ей ручное подъемное подвесное приспособление, описанное выше.
При реализации настоящего изобретения могут достигаться следующие преимущества: ручное подъемное подвесное приспособление, предложенное в настоящем изобретении, имеет простую, обоснованную конструкцию, высокое удобство применения и низкую стоимость, что может позволить каждому пациенту быть обеспеченным специально выделенным ручным подъемным подвесным приспособлением, применяемым только ограниченное количество раз.
КРАТКОЕ ОПИСАНИЕ ГРАФИЧЕСКИХ МАТЕРИАЛОВ
Настоящее изобретение будет дополнительно описано со ссылкой на прилагаемые графические материалы и нижеследующие варианты осуществления, причем на прилагаемых графических материалах:
на фиг. 1 приведен вид в перспективе ручного подъемного подвесного приспособления в соответствии с предпочтительным вариантом осуществления настоящего изобретения;
на фиг. 2 приведен вид ручного подъемного подвесного приспособления при эксплуатации в соответствии с предпочтительным вариантом осуществления настоящего изобретения.
ПОДРОБНОЕ ОПИСАНИЕ ПРЕДПОЧТИТЕЛЬНОГО ВАРИАНТА ОСУЩЕСТВЛЕНИЯ
Для более ясного изложения объектов, технических схем и преимуществ, настоящее изобретение может дополнительно подробно описываться со ссылкой на прилагаемые графические материалы и варианты осуществления.
Настоящее изобретение относится к ручному подъемному подвесному приспособлению, применяемому для поддержки тела пациента, поднимаемого вручную. В некоторых случаях этот вид ручного подъемного подвесного приспособления может использоваться в качестве носилок. Термины «ручное подъемное подвесное приспособление», «подвеска», «подъемная подвеска» и «носилки» в этом описании используются взаимозаменяемо. Это же самое устройство может упоминаться либо как подъемная подвеска, либо как носилки в зависимости от его применения и от терминологии, наиболее часто используемой лицами, осуществляющими уход, или лицами, перемещающими пациента. Например, если устройство используется для транспортировки пострадавшего с места аварии до ближайшей машины скорой помощи, оно может упоминаться как носилки, но если позже пациент перемещается в или из кровати или в другое место в больнице, это же устройство может упоминаться как подъемная подвеска.
В соответствии с настоящим изобретением предлагается способ профилактики перекрестного заражения между пациентами, поднимаемыми в небиоразлагаемых или биоразлагаемых ручных подъемных подвесных приспособлениях или носилках, поднимаемых двумя людьми, согласно которому каждый пациент имеет собственное специально выделенное ему/ей ручное подъемное подвесное приспособление. В предпочтительном варианте каждая подъемная подвеска четко маркируется для идентификации пациента, для которого предназначена подвеска. Подъемные подвески могут маркироваться несмываемыми чернилами с целью предотвращения использования другими лицами. Кроме того, ткани в подъемных подвесках могут изготавливаться из биоразлагаемых полимеров. Было обнаружено, что такие биоразлагаемые нетканые подвески могут быть изготовлены за часть стоимости тканых материалов и выдерживать силы, приложенные к ним. Следовательно, можно выделять подвески отдельным лицам таким образом, чтобы препятствовать перекрестному заражению между пациентами, и в то же время, поскольку ткани в ручном подъемном подвесном приспособлении являются биоразлагаемыми и/или компостируемыми, использованные подвески можно утилизировать таким способом, который не вреден для окружающей среды.
На фиг. 1 приведен вид в перспективе ручного подъемного подвесного приспособления в соответствии с предпочтительным вариантом осуществления настоящего изобретения. Как показано на фиг. 1, ручное подъемное подвесное приспособление 10 содержит следующие части, изготовленные из ткани: нижнюю опорную часть 12, заднюю опорную часть 11, левую ограничивающую часть 13 и правую ограничивающую часть. Нижняя опорная часть 12 располагается внизу для поддержки ягодиц и ног пациента. Задняя опорная часть 11 наклонена по отношению к нижней опорной части 12 под определенным углом для поддержки спины пациента. Нижний конец задней опорной части 11 соединен с задним концом нижней опорной части 12, и предпочтительно угол наклона является тупым углом, удобным для пациента, сидящего в ручном подъемном подвесном приспособлении 10. Предпочтительно задняя опорная часть 11 и нижняя опорная часть 12 представляют собой равнобедренные трапеции, два больших основания которых соединены вместе.
Левая ограничивающая часть 13 и правая ограничивающая часть 14 применяются для удерживания пациента с левой стороны и с правой стороны соответственно. В то же время левая ограничивающая часть 13 и правая ограничивающая часть 14 соединены с нижней опорной частью 12 и задней опорной частью 11. В некоторых вариантах осуществления левая ограничивающая часть 13 представляет собой, по существу, треугольник, одна сторона которого соединена с левой узкой частью нижней опорной части 12, а другая сторона которого соединена с левой узкой частью задней опорной части 11. Соответственно, правая ограничивающая часть 14 установлена аналогичным образом. В других вариантах осуществления со ссылкой на фиг. 1, левая ограничивающая часть 13 содержит два треугольника, соединенные с нижней опорной частью 12 или задней опорной части 11 соответственно для увеличения пространства, окружаемого ручным подъемным подвесным приспособлением 10. Ручное подъемное подвесное приспособление 10 является симметричным относительно центральной осевой плоскости.
По меньшей мере две подъемные ручки 15 предусмотрены на каждой из левой ограничивающей части 13 и правой ограничивающей части 14. В одном варианте осуществления, например, подъемная ручка 15 предусмотрена как на верхней стороне, так и на нижней стороне левой ограничивающей части 13 для выполнения операций с областью спины и областью ног пациента. Конечно, таким же образом две подъемные ручки 15 расположены на правой ограничивающей части 14.
Предпочтительно края нижней опорной части 12, задней опорной части 11, левой ограничивающей части 13 и правой ограничивающей части 14 сложены и/или усилены и сшиты в одно целое. Например, край 16 складывают несколько раз и сшивают посредством нитки или скрепляют посредством ультразвуковой сварки. Предпочтительно нижнюю опорную часть 12 и заднюю опорную часть 11 выкраивают с обеспечением соответствия форме тела человека, например оснащают складками 18. Область 17, в которой предусмотрена подъемная ручка 15, усилена, например утолщена, посредством покрытия тканевой пленкой путем экструзии.
Кроме того, на ткани ручного подъемного подвесного приспособления 10 может быть предусмотрена метка. Например, метка может быть пришита на него или некоторые слова могут быть написаны на нем ручкой со стойкими чернилами.
Например, верхняя часть метки обычно представляет собой имя пациента или узнаваемые символы, обозначающие «не стирать», «не гладить» и «не сушить в сушильной машине».
Как показано на фиг. 2, которая представляет собой вид ручного подъемного подвесного приспособления при эксплуатации в соответствии с предпочтительным вариантом осуществления настоящего изобретения, пациент может сидеть на площадке, окруженной ручным подъемным подвесным приспособлением, которое поддерживает спину, ягодицы и ноги пациента, при подъеме и переноске вручную двумя людьми, посредством лица, держащего две подъемные ручки на каждой стороне подвески, причем при помощи одной ручки с каждой стороны поддерживают спину пациента, и при помощи другой ручки с другой стороны поддерживают ягодицы и ноги сидящего поднятого пациента.
Настоящее изобретение может быть изготовлено из тканого материала или нетканого материала, предпочтительно - из нетканого материала. В нетканом материале может быть предусмотрен тисненый узор посредством прокатки (каландрирования) для придания ему вида тканого материала. Подвеска 10 может быть усилена дополнительным слоем ткани. Ручное подъемное подвесное приспособление согласно настоящему изобретению было подвергнуто пятидесяти подъемам 190 кг и выдержало это испытание без каких-либо признаков потери прочности, хотя рекомендуемая безопасная весовая нагрузка составляет 120 кг.
Кроме того, ткань может быть изготовлена из одного или нескольких слоев тканой или нетканой пленки. Она также может содержать воздухопроницаемую или воздухонепроницаемую пленку, наслоенную на одну или обе стороны биоразлагаемого нетканого материала подвески для вмещения физиологических жидкостей пациента во время подъема и транспортировки.
Ручное подъемное подвесное приспособление согласно настоящему изобретению изготовлено из небиоразлагаемых тканей, содержащих РР, РЕ, PET или PA, и другие созданные человеком полимеры.
Предпочтительно ручное подъемное подвесное приспособление согласно настоящему изобретению изготовлено из нетканого биоразлагаемого/компостируемого полимерного материала. Биоразлагаемые полимеры, как правило, представляют собой PLA или смеси из большей части PLA и незначительной части РНА, или из большей части PLA и незначительных частей РНА и РВАТ, или из большей части PLA и незначительных частей РНА, РВАТ и PBS, или из большей части PLA и незначительных частей РВАТ и PBS, или из смесей РВАТ и PBS, или из большей части PLA и незначительной части РНВ.
Как правило, подвеска изготавливается посредством термоскрепления случайным образом ориентированных небиоразлагаемых или биоразлагаемых/компостируемых полимерных волокон, но она может изготавливаться из сформованной сухим способом химически скрепленной (посредством биоразлагаемого адгезива) ткани, или из сформованной сухим способом ткани, полученной методом скрепления волокон струями воды (водоструйного скрепления). Этот материал пропускает воздух (если воздухонепроницаемая биоразлагаемая пленка не приклеена к нему), но не пропускает воду, и при необходимости в подвеске могут предусматриваться перфорационные отверстия, если она должна использоваться для опускания инвалидов в ванну. Ткань может быть изготовлена из полотен из непрерывной нити или штапельного волокна посредством водоструйного скрепления или иглопробивания. Ткань может быть изготовлена из полотен из непрерывных нитей или штапельных волокон, скрепленных посредством небиоразлагаемых или биоразлагаемых химических веществ, содержащих латексные связующие вещества или адгезивы.
С целью предотвращения вредного воздействия выброшенного ручного подъемного подвесного приспособления на окружающую среду, ткань в ручном подъемном подвесном приспособлении может изготавливаться из биоразлагаемых и/или компостируемых тканей. Биоразлагаемые и/или компостируемые ткани будут рассмотрены ниже. Биоразлагаемые материалы, применяемые в настоящем изобретении, могут обеспечить соответствующую несущую способность подвески для избежания несчастных случаев при подъеме; в то же время стоимость изготовления не будет увеличена, так что пациенты могут позволить себе специально отведенные подъемные подвески во избежание перекрестного заражения.
Среди распространенных сегодня биоразлагаемых полимеров преимуществом полимолочной кислоты (PLA) в качестве биоразлагаемого/компостируемого полимера для пластмасс и волокон является то, что, хотя ее получают из натуральных, возобновляемых материалов, она также является термопластичной и может быть получена путем экструзии из расплава для изготовления пластмассовых изделий, волокон и тканей с хорошей механической прочностью, жесткостью и пластичностью, сопоставимыми с подобными материалами, изготовленными из широкого спектра синтетических материалов на основе нефти, таких как полиолефины (полиэтилен и полипропилен) и полиэфиры (полиэтилентерефталат и полибутилентерефталат). PLA получают из молочной кислоты, являющейся побочным продуктом ферментации, получаемым из кукурузы (Zea Mays), пшеницы (Triticum spp.), риса (Oryza sativa) или сахарной свеклы (Beta vulgaris). После полимеризации молочной кислоты образует алифатический полиэфир с диммерным повторяющимся звеном, показанным ниже:
Было обнаружено, что полигидроксиалканоаты [РНА] естественным образом синтезируются множеством бактерий в качестве внутриклеточного запаса углерода и энергии. Повторяющееся звено сополиэфира Р(3НВ-со-4НВ) Р(3НВ-со-4НВ) выглядит следующим образом:
Полибутиленадипаттерефталат (РВАТ) является биоразлагаемым полимером, который в настоящее время не получают из бактериального источника, а синтезируют из продуктов на основе нефти. Хотя РВАТ имеет температуру плавления 120°С, которая ниже, чем у PLA, он имеет более высокую гибкость, отличную прочность при ударной нагрузке и хорошую способность к плавлению. Даже несмотря на то, что PLA имеет хорошую способность к плавлению, прочность и свойства биоразложения/компостирования, он имеет низкую гибкость и низкую прочность при ударной нагрузке. Смешивание РВАТ с PLA улучшает гибкость, пластичность и прочность при ударной нагрузке конечного продукта. Химическая структура РВАТ показана ниже:
Поли(бутиленсукцинат) (PBS) синтезируется путем реакции поликонденсации гликолей. Химическая структура PBS показана ниже:
Несмотря на то, что было показано, что биоразложение изделий из Р(3НВ-со-4НВ) легко происходит в почве, иле и морской воде, скорость биоразложения в воде при отсутствии микроорганизмов является очень низкой (Saito, Yuji, Shigeo Nakamura, Masaya Hiramitsu and Yoshiharu Doi, «Microbial Synthesis and Properties of Poly(3-hydroxybutyrate-co-4-hydroxybutyrate)», Polymer International 39 (1996), 169-174). Таким образом, срок годности при хранении изделий из Р(3НВ-со-4НВ) в чистых средах, при хранении в сухом месте в герметичных упаковках, в промывочном растворе для чистящих салфеток и т.д. должен быть весьма удовлетворительным. Однако при размещении в загрязненных средах, содержащих микроорганизмы, такие как почва, речная вода, речной ил, морская вода и компосты из навоза и песка, ила и морской воды, размещенные Р(3НВ-со-4НВ) ткани, пленки и упаковочные материалы должны легко разлагаться. Следует отметить, что полимолочная кислота (PLA) не считается легко биоразлагаемой в вышеуказанных загрязненных средах и обычной температуре, а должна компостироваться. Во-первых, тепло и влага в компостной куче должны разложить полимер PLA на меньшие полимерные цепи и, в конечном итоге, на молочную кислоту. Затем микроорганизмы в компосте и почве поглощают более мелкие полимерные фрагменты и молочную кислоту в качестве питательных веществ. Таким образом, смешивание полигидроксиалканоатов (РНА), таких как Р(3НВ-со-4НВ), с PLA должно повысить биоразложение изделий, изготовленных из смесей РНА и PLA. Кроме того, изделия из смесей РНА и PLA должны иметь увеличенный срок годности при хранении в чистых средах. Тем не менее цена PLA снизилась по существу за последние 10 лет только немногим более, чем у синтетических полимеров, таких как полипропилен и сложный полиэфир PET; в то время как цена РНА будет, вероятно, оставаться в два-три раза выше, чем PLA, которая синтезируется в больших масштабах из молочной кислоты. РНА продуцируются бактериями при наличии специфических источников углерода и должны извлекаться из бактерий посредством растворителя. Таким образом, не может быть коммерчески выгодным смешивание более чем 25% РНА с PLA для экструзии изделий из расплава, таких как волокна ткани, вязаные и нетканые материалы, пленки, упаковочные контейнеры для пищевых продуктов и т.д.
2
2
2
2
Примеры биоразлагаемого нетканого материала, биоразлагаемых пленок и нетканых материалов, с наслоенными на них биоразлагаемыми пленками, приведены в таблице 1. Пленку из чистого РВАТ толщиной 9 микрон (мкм) и пленку из РВАТ с 20% карбоната кальция толщиной 9 мкм получили от поставщика в Китае. Мелтблаун (MB) Vistamaxx (не биоразлагаемый), содержащий 20% РР (не биоразлагаемого), получен от Biax-Fiberfilm Corporation из Нинах, Висконсин, США. Спанбонд (SB) из PLA, окрашенный в черный цвет газовой сажей, с номинальным весом 80 г/м был получен из Саксонского текстильного научно-исследовательского института в Германии. Пленку из чистого РВАТ и пленку из РВАТ с 20% карбоната кальция наслаивали в отдельных испытаниях на Vistamaxx MB, содержащий 20% РР, и черный SB из PLА при использовании от 5 до 13 г/м плавкого адгезива. В общем случае следует использовать от 0,5 до 12 г/м плавкого адгезива, а предпочтительно от 1 до 7 г/м плавкого адгезива. Вдобавок, два слоя SB из PLA были наслоены и приклеены при помощи плавкого адгезива. Все исходные материалы и слоистые материалы испытывали, как показано в таблице 1, для определения веса, толщины, прочности, удлинения при растяжении на разрыв, прочности на отрыв, прочности на продавливание, скорости проникновения водяных паров (WVT) и значения водяного столба. Следует отметить, что это лишь некоторые примеры разных вариантов осуществления настоящего изобретения и что в дополнение к применению плавкого адгезива для склеивания различных слоев указанных ниже материалов вместе пленки из РВАТ или другие биоразлагаемые/компостируемые пленки можно непосредственно наносить на субстраты путем экструзионного покрытия без необходимости применения адгезива. Слоистый материал может быть присоединен или прикреплен, например, посредством теплового точечного каландрирования, полного каландрирования или ультразвуковой сварки. Кроме того, вместо плавкого адгезива для склеивания слоистых материалов вместе могли бы применяться клей, или адгезивы на основе воды или растворителя, или латексы.
2
2
3
Как показано в таблице 1, пленка из чистого (100%) РВАТ 9 мкм (образец 1) имела хорошее удлинение в направлении MD и очень высокое удлинение при растяжении на разрыв - более 300% в CD. Испытание на прочность на продавливание невозможно было провести на образцах с 1 по 5, потому что все эти образцы были настолько эластичными, что пленки и слоистые материалы не прорвались во время испытания и, очевидно, не будут деформироваться после испытания. Скорость проникновения водяных паров образца 1 была довольно хорошей - 3380 г/м/24 часа, давление водяного столба составляло 549 мм. Пленка из РВАТ, содержащая 20% карбоната кальция (СаСО), (образец 2) имела свойства, подобные образцу 1, с немного более низкими показателями как по WVTR, так и по значению водяного столба. Пленки из РВАТ, подобные образцам 1 и 2, с меньшей толщиной 6 мкм или менее, также, как ожидалось, имеют хорошее удлинение и более высокую WVTR, хотя значение водяного столба может быть ниже. Мелтблаун (MB), образец 3, содержащий 80% Vistamaxx (Vistamaxx - чрезвычайно эластичный полимер на основе полиолефина, который производит ExxonMobil) и 20% РР, имел очень высокое удлинение в MD и CD -приблизительно 300%, и очень высокую WVTR - 8816 г/м/24 часа, так как ткань достаточно прозрачна. Несмотря на то что ткань MB Vistamaxx не является биоразлагаемой, она является примером эластичного нетканого материала, который потенциально может быть изготовлен из биоразлагаемого полимера, такого как РВАТ, и других биоразлагаемых полимеров с очень высоким удлинением и восстановлением при деформации. Значение водяного столба образца 3 было достаточно высоким - 1043 мм, что указывает, что он по-прежнему имел хорошие барьерные свойства. Следует отметить, что 20% РР добавляли в гранулы полимера Vistamaxx и физически перемешивали перед подачей смеси в экструдер MB и плавили так, чтобы ткань Vistamaxx MB не была слишком липкой. Если бы 100% Vistamaxx подвергли способу мелтблаун, он был бы очень липким и мог бы заблокироваться в рулоне и его трудно было бы разматывать для наслоения или последующего применения.
3
2
Наслоение на чистый РВАТ и РВАТ, содержащий 20% СаСО, материала Vistamaxx с помощью плавкого адгезива заметно увеличило прочность на разрыв в MD и CD в сравнении с материалом Vistamaxx в чистом виде. Образцы также имели очень высокое удлинение в MB и особенно высокое удлинение в CD (390% для образца 4 и 542% для образца 5). Также образцы 4 и 5 имели особенно высокие значения MVTR 1671 и 1189 г/м /24 часа и высокие значения водяного столба 339 и 926 мм НO соответственно. Снова следует отметить, что пленки из РВАТ можно было наносить экструзией непосредственно на MB 100% Vistamaxx или на MB Vistamaxx с некоторым количеством РР с или без применения плавкого адгезива, а способ нанесения экструзией мог бы обеспечить применение значительно более тонкой пленки из РВАТ, возможно всего 4 или 5 мкм, с получением более высокого MVTR, но, возможно, с более низким значением водяного столба.
2
2
2
2
2
2
3
2
Черный SB из PLA с заданным весом 80 г/м имел прочность в MD 104 Н и прочность в CD 31 Н, но с меньшим удлинением при растяжении на разрыв в MD - 3,6%, но с большим удлинением в CD - 30,7%. Прочность на продавливание составила 177 кН/м и WVTR была достаточно высокой - 8322 часа, а значение водяного столба было существенным - 109 мм. Прочность на разрыв в MD и CD 80 г/м черного SB из PLA, на который был наслоен чистый РВАТ посредством плавкого адгезива, была выше, чем у SB из PLA в чистом виде - 107 и 39 Н соответственно, но удлинение в CD составило только 9,8%. Тем не менее SB из PLA с наслоенным на него РВАТ имел более высокую прочность на продавливание - 220 кН/м. Воздухопроницаемость была по-прежнему хорошей с WVTR, составляющей 2459 г/м/24 часа, и очень высоким значением водяного столба, составляющим 3115 мм HO. SB из PLA с наслоенным на него РВАТ, содержащим 20% CaCO, имел схожие свойства с образцом 8, за исключением того, что хотя значение водяного столба оставалось высоким - 2600 мм HO, но было ниже. Наслоение на SB из PLA более тонких пленок из РВАТ и особенно тонких пленок из РВАТ, нанесенных посредством экструзионного покрытия, обеспечивает получение защитной одежды для медицинского, промышленного или спортивного применения высокой MVTR для удобства ношения и высоким значением водяного столба для барьерной защиты. Барьерная защита может быть дополнительно улучшена путем нанесения отталкивающего верхнего слоя (фтористого силикона или других отталкивающих верхних слоев) либо на сторону пленки из РВАТ, либо на SB из PLА с каждой стороны до или после наслоения пленки. Еще одним усовершенствованием было бы наслоение SB из PLA на MB из PLA до или после наслоения пленкой. Отталкивающее отделочное средство может также по возможности добавляться к полимерному расплаву, применяемому для изготовления, например, пленки из РВАТ, SB или MB из PLA.
2
2
Когда два слоя SB из PLA были скреплены вместе плавким адгезивом с получением образца 9, прочность и прочность на продавливание в MD и CD по существу удвоились относительно одного слоя образца 6. Целевые значения прочности в MD и CD и соответствующего удлинения при разрыве (% удлинения) подъемных подвесок для пациентов, изготовленных из 110 г/мSB из РР, составляют по меньшей мере 200 и 140 Н/5 см соответственно со значениями удлинения по меньшей мере 40% как в MD, так и в CD. Как показано в таблице 1, прочность в MD двух склеенных слоев SB из PLA составляет 215 Н, а прочность в CD составляет приблизительно только 50% от необходимого уровня. Также значения % удлинения в MD и CD значительно ниже, чем требуемый минимум, составляющий 40%. Удлинение в MD и CD SB из PLA может быть улучшено путем смешивания от 5 до 60% РВАТ, а в предпочтительном варианте от 20 до 50% РВАТ с PLA перед осуществлением экструзии тканей SB. Кроме того, РВАТ и PBS можно смешивать с PLА для получения ткани с желаемыми значениями прочности и удлинения в MD и CD, а также устойчивости к тепловому воздействию. Кроме того, полотно нитей SB может быть скреплено посредством других процессов, отличных от теплового точечного каландрирования, для достижения большей прочности и удлинения в разных направлениях, включая процессы водоструйного скрепления и иглопробивания. SB из PLA, полученный путем иглопробивания, может быть изготовлен с весом от 110 г/м и более, без необходимости наслоения и скрепления двух или нескольких тканей SB из PLA вместе для достижения требуемых значений прочности и удлинения.
В таблице 2 сравниваются две ткани SB из PLA, которые состоят из 100% PLA и из смеси 80% PLA и 20% РНВ. Показано, что смесь из 80% PLA/20% РНВ имеет значительно большую прочность в MD и CD и в четыре раза большее удлинение в MD, и в три раза большее удлинение в CD, чем SB из 100% PLA. Наслоение двух слоев образца 11 посредством плавкого адгезива, как это было сделано при изготовлении образца 9 в таблице 1, должно дать в результате ткань с очень высокими прочностью на разрыв в MD и CD и прочностью на отрыв и более высоким удлинением в сравнении с образцом 9.
Хотя настоящее изобретение было описано со ссылкой на определенные варианты осуществления, специалистам в данной области техники должно быть понятно, что в них могут быть выполнены различные изменения и они могут быть заменены эквивалентными вариантами без отхода от сущности и объема настоящего изобретения. Кроме того, может выполняться множество модификаций для приспособления конкретной ситуации или материала к идеям настоящего изобретения без отступления от его объема. Таким образом, предполагается, что настоящее изобретение не ограничивается конкретным вариантом осуществления изобретения, но что настоящее изобретение включает все варианты осуществления, попадающие в объем прилагаемой формулы изобретения.